FR 2689516 A1 19931008 FR 9204217 A 19920407 i LATEX FLUORESCENT POSSEDANT UN SEUIL DE DETECTION EN EMISSION FLUORESCENTE TRES FAIBLE La présente invention a pour objet un latex fluorescent doté d'un rendement quantique élevé, d'un seuil de détection en fluorescence très faible et dont les particules incorporent au moins un fluorochrome hydrophobe. Les latex sont des dispersions aqueuses de particules de polymère, dont la taille est généralement comprise entre 0,1 microns et plusieurs microns Compte- tenu de leur aspect particulaire, les latex offrent une grande surface spécifique qui est exploitée avantageusement dans un grand nombre d'applications et en particulier dans les industries de peinture, bandes magnétiques, enregistrements et en biologie. En biologie et plus particulièrement dans le domaine de l'immunologie, des techniques de dosages classiques mettent en oeuvre des latex à titre de support de marqueurs de type enzymes ou radio-isotopes afin de permettre le dosage quantitatif des espèces présentes dans les milieux à analyser. Cette technique de dosage par marquage moléculaire à l'aide d'isotope radioactif, est extrêmement précise, fiable et d'une grande sensibilité qualitative. Toutefois, elle présente plusieurs inconvénients liés à la dispersion des sources radio-actives, l'exposition prolongée du personnel, la variation temporelle de l'émission de la source liée à la demi-vie de l'élément et surtout à la nécessité en fin d'analyse d'isoler les réactifs libres des réactifs complexés L'émission radio- active est en effet totalement insensible à l'environnement du marqueur. Pour les raisons précitées, la technique d'analyse par fluorescence s'est imposée comme l'alternative la plus efficace pour le remplacement de ces marqueurs classiques. Les avantages du marquage fluorescent, comparativement au marquage radioactif, sont multiples Le risque d'exposition radio-active est nul Le marquage fluorescent présente une excellente stabilité dans le temps et surtout il fournit une réponse plus affinée en raison de la spécificité de l'émission de fluorescence à certains paramètres d'environnement Son emploi ne nécessite donc pas la mise en oeuvre de séparations post-analyses. La mise en oeuvre pratique de la fluorescence, dans les dosages immunologiques, reste donc simplement subordonnée à un exigence de sensibilité quantitative Sa sensibilité doit être comparable à celle du marquage radio-actif ce qui implique de pouvoir travailler à des concentrations comprises entre 10-12 et 10-15 mole de particules par litre. Actuellement, c'est précisément au niveau de sa sensibilité que se situe la limite d'utilisation de la fluorescence. La fluorescence, issue du simple greffage moléculaire, présente une sensibilité insuffisante en vue d'une application pratique généralisée Il est difficile de la détecter lorsque la concentration des entités présentes dans le milieu est inférieure à 10-9 mole/litre. La présente invention a précisément pour objectif de pallier à cet inconvénient. Elle propose une nouvelle gamme de latex fluorescents qui, de par le mode de greffage du fluorochrome, la nature chimique de celui-ci et son taux d'occupation au sein des particules de latex possède un rendement quantique élevé et un seuil de détection de fluorescence très faible. En outre, par opposition au greffage fluorescent moléculaire, les latex selon l'invention présentent l'avantage d'être constitués de particules dont la surface externe demeure suffisamment libre pour permettre une adsorption et éventuellement le greffage ultérieur de molécules biologiques. Plus précisément, la présente invention se rapporte à un latex fluorescent dont les particules contiennent au moins un fluorochrome hydrophobe encapsulé caractérisé en ce qu' il possède un seuil de détection de fluorescence inférieur ou égal à 10-12 moles de particules par litre de latex et en ce que ledit fluorochrome hydrophobe et encapsulé au sein des particules du latex est un polyaromatique condensé, un de ses dérivés substitués, la tétraphénylporphine et/ou un des complexes organométalliques de celle-ci. Par le terme encapsulé, on entend le fait que les flurorochromes sont quasiment absents de la surface des particules Ils sont pour l'essentiel concentrés au sein des particules de monomères de manière à laisser la surface externe de celles-ci disponible. Les fluorochromes selon l'invention sont sélectionnés de manière à couvrir en émission les quatre grandes zones du spectre lumineux à savoir le bleu ( 400- 500 nm), le vert ( 500-550 nm), le jaune ( 550-600 nm) et le rouge ( 600750 nm). Outre les propriétés spectrales requises, ces fluorochromes satisfont également aux exigences suivantes: lis sont hydrophobes de manière à favoriser leur insertion dans les particules de latex et s'affranchir de tout relargage ultérieur. Ils présentent une affinité pour l'intérieur de la particule c'est à dire sont compatibles chimiquement avec le polymère constituant les particules de latex et, le cas échéant, avec les fonctions chimiques présentes sur ce polymère Cette compatibilité joue un rôle crucial lors de la synthèse du latex fluorescent correspondant. Enfin, compte-tenu de leur emploi en immunologie, ces fluorochromes sont stables chimiquement et photochimiquement. Parmi les fluorochromes convenant à l'invention on peut plus particulièrement citer les 9,10 diphényl-anthracènes ( 9,10 DPA), 9-10 bis-phényl- éthynyl-anthracènes ( 9-10 BPEA), 5-12 bis-phényl-éthynyl-naphtacènes ( 5-12 BPEN) 6,13-bis (phényléthynyl)pentacènes, tétrabenzo(de,hi,op, st)pentacènes, leurs dérivés substitués, la tétraphénylporphine et la tétraphénylporphine de zinc. De manière générale, les fluorochromes sont choisis en fonction de la finalité et des conditions d'utilisation des particules de latex. Les 9,10 bis-phényl-éthynyl-anthracènes émettent entre 480 et 550 nm c'est à dire dans le vert Ces molécules sont fortement émettrices et possèdent des rendements quantiques proche de l'unité A titre de dérivés substitués du BPEA, émettant dans ces mêmes longueurs d'ondes, on peut en particulier citer le 2- éthyl-9,10-BPEA, le 1-chloro-9,10-BPEA, le 2-chloro-9,10-BPEA, le 1,4diméthyl- 9,10-BPEA, le 1-phényl-9,10-BPEA et le 1,4-diphényl-9,10-BPEA. Les 5-12 bis-phényl-éthynyl-naphtacènes ( 5-12 BPEN) de même que le 1,8 dichloro 9,10 BPEA émettent entre 550 et 600 nm. Quant aux tétraphényl porphine, tétraphényl porphine de zinc, 6,13-bis (phényléthynyl)pentacène, tétrabenzo(de,hi,op,st)pentacène, ils émettent en lumière rouge. Les fluorochromes précités sont avantageux à plusieurs titres. Il s'agit de produits commerciaux et peu coûteux Ils sont insolubles dans l'eau et sont chimiquement et photochimiquement stables Compatibles avec les polymères de latex, ils conduisent, lors de leur incorporation au sein des particules de latex, à des marqueurs possédant une sensibilité inattendue et nettement plus performante que celles des marqueurs classiques. Les particules de latex contenant lesdits fluorochromes sont classiquement constituées de polymères obtenus par polymérisation de monomères insaturés éthyléniquement Il s'agit d'un homopolymère ou copolymère contenant des motifs dérivés de monomères vinylaromatiques, éthyléniques, d'acides ou d'esters alcanoiques ou éthyléniques, éventuellement fonctionnalisés. Ce type de polymère est facilement accessible à tout homme de l'art et nous nous contenterons d'en citer quelques uns ci-après, à titre non limitatif de l'invention Il peut s'agir de: monomères éthyléniques de type isoprène, 1,3 butadiène, chlorure de vinylidène, acrylonitrile, monomères vinylaromatiques comme le styrène, le bromostyrène,l'alpha- méthylstyrène, l'éthylstyrène, le vinyltoluène, le chlorostyrène ou le vinylnaphtalène, acides, esters ou anhydrides alcanoliques comme les acides acrylique, méthacrylique, acrylates et méthacrylates d'alkyle dont le groupe allkyle possède 3 à 10 atomes de carbone, hydroxyacrylates, les esters d'acides éthyléniques à 4 ou 5 atomes de carbone ainsi que, les copolymères de ces monomères entre eux tels que le divinylbenzène ou le diacrylate de 2,2-diméthyl-1,3- propylène et/ou d'autres monomères copolymérisables insolubles dans l'eau. Les monomères peuvent porter des groupements anioniques ou cationiques de type sulfate, sulfonate, phosphonate ou ammonium quaternaire Il peut également s'agir de groupements susceptibles de réagir, directement ou indirectement, avec des groupements fonctionnels de type amine par exemple, portés par des molécules biologiques comme les protéines et les enzymes A titre représentatif de ces groupes fonctionnels, on peut citer les halogènes, les groupements carboxyles, amines, isocyanates, aziridines, aldéhydes, sulfonyles et les fonctions époxy. Les monomères, plus particulièrement utilisés dans le cadre de la présente invention, appartiennent à la famille des arylènes et/ou des alkylènes Il s'agit préférentiellement de composés vinylaromatiques tels que: styrène, alpha- méthylstyrène, éthylstyrène, tertio-butylstyrène et vinyltoluène De préférence, ces monomères sont substitués par un ou plusieurs groupements fonctionnels de type halogène, amine, alkoxy, carboxyle et/ou sulfonyle. Ces monomères sont utilisés seuls ou en mélange entre eux en toute proportion, ou encore en mélange avec un autre monomère copolymérisable choisis parmi ceux précités. Les particules de polymères peuvent être obtenues par la mise en oeuvre d'une quelconque technique de polymérisation comme la polymérisation en émulsion classique, en microémulsion ou le cas échéant par polymérisation en milieu organique Ces techniques familières à l'homme de l'art ne seront pas rappelées ici. Les particules, constituant le latex fluorescent selon l'invention, sont hydrophobes et possèdent de préférence une taille généralement comprise entre 0,01 micron et 20 microns et de préférence inférieure à 5 microns Elles sont calibrées, monodispersées et présentes dans le latex à raison d'une quantité variant entre 0,2 à 50 % en poids du poids total du latex. La présente invention se rapporte également à un procédé de préparation des latex fluorescents. Le marquage fluorescent est réalisé par insertion des fluorochromes sélectionnés au sein des particules selon des techniques dites de surpolymérisation ou de gonflement au solvant. Plus précisément, la présente invention se rapporte à un procédé pour préparer un latex fluorescent mettant en oeuvre une étape choisie parmi: l' introduction, en cours de polymérisation du ou des monomère(s) constituant les particules du latex, d'un fluorochrome en suspension dans une fraction du ou d'un des monomères et le mélange d'un fluorochrome hydrophobe et solubilisé dans un solvant non aqueux, avec une dispersion aqueuse de particules de latex, caractérisé en ce que ledit fluorochrome mis en oeuvre est choisi parmi un polyaromatique condensé, ses dérivées substitués, la tétraphénylporphine ou les complexes organométalliques de celle-ci et en ce que l'on récupère en fin de réaction un latex possédant un seuil de détection de fluorescence inférieur à -12 moles de particules par litre de latex. La technique de surpolymérisation consiste en une synthèse de type core- shell Une semence de latex est surpolymérisée par un monomère en présence d' initiateur et d'un tensio-actif Le fluorochrome, en suspension dans une fraction de ce monomère, est introduit en fin de polymérisation de façon à obtenir des billes de latex, d'une granulométrie précise et resserrée dans lesquelles le fluorochrome est encapsulé à une distance plus ou moins grande du coeur des particules Après polymérisation, le latex est strippé afin d'éliminer toute trace de monomères résiduels, puis purifié. Selon la méthode de gonflement par solvant, les particules de latex, sous forme d'une dispersion aqueuse, sont mises en contact du fluorochrome hydrophobe solubilisé dans un solvant, non aqueux et capable de gonfler les dites particules Cette absorption est de préférence réalisée en élevant la température L' augmentation de température, associée à la présence de solvant, est telle qu'elle permet de se placer au delà de la température de transition vitreuse du polymère constitutif des particules Il en résulte que les chaînes macromoléculaires de polymère acquièrent une mobilité suffisante pour permettre la pénétration du fluorochrome qui est très hydrophobe La valeur de cette température est bien entendu fonction des caractéristiques du polymère constituant les particules et de l'affinité du fluorochrome pour celui-ci De manière générale elle varie entre 30 'C et 95 C. L'addition de la solution de fluorochrome est régulée dans le temps afin d'éviter tout phénomène de précipitation du composé hydrophobe au sein de la solution aqueuse et également la formation d'agglomérats de particules de polymères. Au bout d'un certain temps, le solvant organique est éliminé par distillation lente ce qui entraîne la précipitation du fluorochrome à l'intérieur des particules de latex Les particules de latex fluorescents sont ensuite purifiées selon des techniques de purification classiques. Les solvants non miscibles à l'eau sont de préférence choisis parmi le chloroforme, le dichlorométhylène, le xylène et le toluène. Les particules de latex fluorescents, obtenues à l'issue de l'une ou l'autre de ces deux méthodes, sont ensuite caractérisées en terme de taux d'occupation en fluorochromes, de fluorescence résiduelle et de sensibilité de détection de l'émission de fluorescence. Le taux d'occupation des particules de latex en fluorochromes hydrophobes est bien entendu fonction de la nature du fluorochrome, de la technique d'insertion mise en oeuvre,de la nature du polymère constituant les particules et de la taille de ces particules Toutefois, ce taux possède une valeur telle que le seuil de détection en fluorescence est d'au moins de 10-12, de préférence entre -12 ft 10-16 moles de particules par litre de latex. Généralement, ce taux d'occupation des particules varie entre 10000 et 150000, de préférence entre 25 000 et 120000, molécules de fluorochromes par particule de latex. L'incorporation des fluorochromes à l'intérieur des particules, selon l'une ou l'autre des deux techniques précitées, est avantageuse à deux titres: Elle permet de s'affranchir complètement de tout phénomène de relargage dc l'agent fluorochrome au cours du dosage Il s'en suit une fiabilité accrue de la technique de dosage. La surface externe des particules de latex demeure disponible pour des couplages chimiques ou biologiques. Selon un mode de réalisation particulier de l'invention, le latex fluorescent est en outre fonctionnarisé par au moins une espèce immunoréactive. Généralement, le couplage d'un latex fluorescent à une espèce immunoréactive est effectué par l'intermédiaire d'un ou plusieurs groupement(s) fonctionnel(s), réactif(s) et présent(s) à la surface de ces particules. La procédure classique pour réaliser ce type de couplage, implique la création d'une liaison covalente avec cette espèce immunoréactive, par simple réaction chimique Les groupements chimiques, présents à la surface des particules, peuvent, soit réagir directement avec les composés immunoréactifs porteurs de fonctions amine ou sulfhydryle libres ou, indirectement après activation A titre de groupements fonctionnels, on peut en particulier citer les groupements carboxyle, halogénoalkyle, alkylsulfonyle et vinylsulfonyle Dans le cas de groupements aldéhydiques et époxy, ces derniers peuvent être activés chimiquement au préalable pour conduire à une fonction présentant une activité supérieure vis à vis des espèces immunoréactives. Sous le terme espèce immunoréactive, on désigne tout composé chimique ou biologique porteur d'au moins un site susceptible de se complexer à une autre molécule spécifique dite récepteur A titre d'exemples d'espèces immunoréactives, on peut citer les amines primaires, les acides aminés, les peptides, les protéines, les lipoprotéines ou des microrganismes de type virus ou bactéries par exemple Il peut également s'agir d'un anticorps ou d'une enzyme. Cette espèce immunoréactive a pour mission essentielle de réagir avec une autre espèce, soit par simple affinité biologique, soit par réaction chimique, en se complexant par l'intermédiaire d'une de ses fonctions à un site récepteur de l'espèce à doser. L'addition de ces espèces immunoréactives, aux particules de latex fluorescentes, se réalise selon des procédés classiques, en utilisant des réactions connues qui ne seront pas rappelées ici. Les latex fluorescents selon l'invention sont plus particulièrement destinés à intervenir directement ou indirectement dans des analyses biologiques Ils peuvent par exemple être employés à titre de réactifs dans les tests immunologiques, de scintillateurs, de standards de calibration en fluocytimétrie à flux par exemple ou encore comme marqueurs cellulaires On réalise dans ce dernier cas une phagocytose des particules d'un latex fluorescent par les cellules à étudier. En ce qui concerne plus particulièrement les dosages immunologiques, ils mettent de préférence en oeuvre des latex fluorescents selon l'invention fonctionnarisés en outre par au moins une espèce immunoréactive. Un avantage important de la fluorescence sur d'autres techniques comme l'UV-visible ou l'émission radioactive, est de permettre en outre le dosage de composés inhibiteurs Cette caractéristique offre aux latex fluorescents selon l'invention des applications pratiques supplémentaires telles que les dosages de traces de métaux lourds, de l'oxygène Cette technique fait déjà l'objet d'applications en immunologie Il s'agit plus particulièrement de la méthode d'immuno-fluorescence inverse. Les exemples présentés ci-après permettront de mettre en évidence d'autres avantages et caractéristiques de la présente invention sans toutefois en limiter la portée. Les latex fluorescents, faisant l'objet des exemples ci-après, ont été caractérisés par leur seuil de détection en émission fluorescente et, leurs particules respectives, par leur taux d'occupation en fluorochromes selon les méthodes suivantes: A Mesure du seuil de détection de fluorescence Elle consiste à déterminer la concentration minimale en particules détectables par le fluorimètre dans des conditions acceptables sur le plan du rapport signal/bruit. Pour ce faire, on réalise, à des longueurs d'ondes d'excitation et d'émission précises et pour des paramètres optiques ou électroniques du fluorimètre préalablement définis et fixés, une étude de l'intensité émise en fonction de la dilution du latex de départ. La valeur de la concentration minimale est ensuite déduite à la lecture de la courbe correspondante d'intensité/concentration B Détermination du taux d'occupation d'une particule en fluorochromes Ce taux est accessible par dissolution d'un poids connu de latex sec dans un solvant commun au polymère et au fluorochrome En général, il s'agit du toluène La concentration en fluorochrôme est alors déterminée par absorption UV-visible La concentration en particules est déduite par calcul à partir du poids de polymère sec, de la taille des particules et de la masse volumique du polymère. le taux d'occupation ilpest alors donné par le rapport: concentration en fluorochrome Tlp = concentration en particules EXEMPLE 1 Préparation d'un latex fluorescent à la tétraphénylporphine Ce latex fluorescent est préparé selon la technique de gonflement en utilisant les réactifs suivants: Latex Estapor K 1030 lot 326 130 g à 7,75 %, (latex de polystyrène carboxylé de O 0,3 p) Toluène 20 g Acétone 80 g, Tétraphénylporphine 80 mg, Laurate de potassium 0,3 g sec, NH 4 OH à 20 % qs pour p H 10. Mode opératoire: La tétraphénylporphine est dissoute dans le toluène puis additionnée d'acétone. Le p H du latex est ajusté par NH 4 OH à une valeur de 10 Le laurate de potassium est ensuite additionné au latex et l'ensemble est homogénéisé quelques minutes sous agitation. On ajoute ensuite lentement la solution de fluorochrome au latex La suspension résultante est agitée pendant 3 heures à 40 C Les solvants organiques sont ensuites éliminés par distillation le plus lentement posible Le latex fluorescent ainsi obtenu est lavé par ultrafiltration. -Caractéristiques du latex fluorescent: * diamètre des particules 0,293 pm. * absence de fluorochrome dans le sérum (mesure de la fluorescence de l'ultrafiltrat). * le taux moyen d'occupation est de 60 000 molécules de TPP par particule de latex. La fluorescence du latex est comparable à celle d'une solution de TPP dans un mélange toluène/acétone: ex = 420 nm (intense), 515 nm et 550 nm (faible), Iem = 656 nm et 720 nm (rapport 720/656 = 0,3). * Le seuil de détection de fluorescence est de 10-12 moles de particules par litre de latex, ce qui indique une très grande sensibilité de détection. EXEMPLE 2 Préparation d'un latex fluorescent au 5-12 bis-phényléthynyl-naphtacène ( 5-12 BPEN) Ce latex est obtenu conformément au mode opératoire décrit en exemple 1 en mettant en oeuvre les réactifs suivants: Latex Estapor K 1030 lot 326 65 g à 7,75 %, (Latex de polystyrène carboxylé de O 0,3 p) -12 BPEN 40 mg Acétone 60 g Toluène 10 log Laurate de potassium 0,3 g sec NH 4 OH à 20 % q s pour p H 10 Dans ce cas le gonflement est réalisé au cours de 3 heures à 50 C Après distillation, le latex est lavé par ultrafiltration et caractérisé. Caractéristiques du latex fluorescent *diamètre des particules: 0,293 pm, * le taux moyen d'occupation des particules est de 100 000 molécules de fluorochrome par particule de latex. * la fluorescence du latex est intense: Xex = 515 nm, 555 nm, Xem = 568 nm, 610 nm. * le seuil de détection est très faible, puisqu'il se situe vers 4 10-15 moles de particules par litre de latex La sensibilité du latex fluorescent est donc excellente. EXEMPLE 3 Préparation d'un latex fluorescent au 5-12 bis-phényléthynyl-naphtacène ( 5-12 BPEN) Ce latex est obtenu conformément au mode opératoire décrit en exemple 1 en mettant en oeuvre les réactifs suivants: Latex Estapor K 1010 lot 786 79,7 g à 12,54 %, (Latex de polystyrène carboxylé de O 0,1 p) -12 BPEN 78 mg Acétone 222 g Toluène 14,5 g Le fluorochrome est dissous dans 122 g d'acétone et 14,5 g de toluène. L'ensemble est laissé sous agitation pendant 12 heures En parallèle, on incorpore 100 g d'acétone au latex Les deux mélanges sont ensuite réunis. On procède au gonflement à 50 C pendant 3 heures Après distillation, le latex est lavé par ultrafiltration et caractérisé. Caractéristiques du latex fluorescent *diamètre des particules: 0,185 pm, * le taux moyen d'occupation des particules est de 30 000 molécules de fluorochrome par particule de latex. * la fluorescence du latex est intense: Xex= 515 nm, 555 nm, Iem = 568 nm, 610 nm. * le seuil de détection se situe vers 2 10-14 moles de particules par litre de latex. REVENDICATIONS 1 Latex fluorescent dont les particules contiennent au moins un fluorochrome hydrophobe encapsulé caractérisé en ce qu' il possède un seuil de détection de fluorescence inférieur ou égal à 10-12 moles de particules par litre de latex et en ce que ledit fluorochrome hydrophobe et encapsulé au sein des particules du latex est un polyaromatique condensé, un de ses dérivés substitués, la tétraphénylporphine et/ou un des complexes organométalliques de celle-ci. 2 Latex fluorescent, selon la revendication 1, caractérisé en ce que le fluorochrome est de préférence choisi parmi les 9,10 diphényl- anthracènes ( 9,10 DPA), 9-10 bis-phényl-éthynyl-anthracènes ( 9-10 BPEA), les 5-12 bisphényl- éthynyl-naphtacènes ( 5-12 BPEN), 6,13-bis (phényléthynyl)pentacènes, tétrabenzo(de,hi,op,st)pentacènes et leurs dérivés substitués, la tétraphénylporphine et la tétraphénylporphine de zinc. 3 Latex fluorescent, selon la revendication 1 ou 2, caractérisé en ce que ses particules possèdent un taux d'occupation en fluorochromes compris entre 10 000 et 150 000 et de préférence entre 25 000 et 120 000, molécules de fluorochromes par particule de latex. 4 Latex fluorescent selon l'une quelconque des revendications précédentes caractérisé en ce que la taille de ses particules est comprise entre 0, 01 microns et 20 microns. Latex fluorescent selon l'une quelconque des revendications précédentes caractérisées en ce que les particules constituent entre 0,2 et 50 % de son poids. 6 Latex fluorescent, selon l'une quelconque des revendications précédentes caractérisé en ce que son seuil de détection est compris entre 10-12 et 10-16 moles de particules par litre de latex. 7 Latex fluorescent, selon l'une quelconque des revendications précédentes, caractérisé en ce que le polymère constituant ses particules est un homopolymère ou copolymère contenant des motifs dérivés de monomères vinylaromatiques, éthyléniques, d'acides ou d' esters alcanoïques ou éthyléniques éventuellement fonctionnalisés. 8 Latex fluorescent, selon l'une quelconque des revendications précédentes caractérisé en ce qu'il est en outre fonctionnarisé par au moins une espèce immunoréactive. 9 Procédé de préparation d'un latex selon l'une des revendications 1 à 8 mettant en oeuvre une étape choisie parmi: l'introduction, en cours de polymérisation du ou des monomère(s) constituant les particules de latex, d'un fluorochrome en suspension dans une fraction du ou d'un des monomère(s) et le mélange d'un fluorochrome hydrophobe et solubilisé dans un solvant non aqueux avec une dispersion aqueuse de particules de latex, caractérisé en ce que ledit fluorochrome mis en oeuvre est choisi parmi un polyaromatique condensé, un de ses dérivés substitués, la tétraphénylporphine ou un complexe organométallique de celle-ci et en ce que l'on récupère un latex possédant un seuil de détection de fluorescence inférieur à 10-12 moles de particules par litre de latex. Application d'un latex fluorescent selon l'une des revendications 1 à 8 à titre de réactif dans les tests immunologiques, en immuno-fluorescence inverse, de scintillateurs, de standards de calibration en fluocytimétrie à flux et/ou de marqueurs cellulaires.